КОМПОЗИЦИЯ НА ОСНОВЕ ВТОРИЧНОГО НЕЙЛОНА
COMPOSITION BASED ON SECONDARY NYLON

Изобретение относится к получению полиамидной композиции, применяемой для создания износостойких, огнестойких материалов. Настоящее изобретение относится к пластифицированным композициям на основе вторичного текстиля (нейлона) и, в частности, к устойчивым композициям на основе вторичного полиамида, включающим пластификатор, стабилизаторы стеарат бария, стеарат кадмия и стеариновую кислоту, фосфат аммония и угольную пыль, гликоль выбран из диэтиленгликоля и триэтиленгликоля, отличающаяся тем, что, с целью повышения стойкости к абразивному износу, присутствующей добавкой в количестве, достаточном для придания определенных технических характеристик, а также стабилизации к температурному воздействию (до 200°С). Композиция на основе вторичного нейлона, по п. 2 применяемая при изготовлении каплеуловителей для градирен. Композиция на основе вторичного нейлона по п. 3 применяемая при изготовлении втулок для автомобильной промышленности. Композиция на основе вторичного нейлона по п. 4 применяемая при изготовлении подошвы для обуви. Композиция на основе вторичного нейлона по п. 5 применяемая для изготовления фурнитуры для швейного производства. Композиция на основе вторичного нейлона по п. 6 применяемый для изготовления вкладышей для промышленных станков и технологического оборудования.
УРОВЕНЬ ТЕХНИКИ КОМПОЗИЦИЯ НА ОСНОВЕ ВТОРИЧНОГО НЕЙЛОНА
Из предшествующего уровня техники известно, что добавление к вторичному нейлону некоторых органических соединений, называемых пластификаторами, придает материалу желаемые свойства.
При растворении во вторичном нейлоне пластификаторы уменьшают плотность энергии когезии между цепями полимера и уменьшают полярные взаимодействия между атомами галогенов во вторичном нейлоне (полиамиде).
Любое органическое соединение, работающее как эффективный пластификатор, должно обладать очень высокой растворимостью в нейлоне, должно иметь полярные группы и должно иметь низкую способность к диффузии и выделению из полимера в течение его срока эксплуатации. Кроме того, пластификатор не должен вызывать окраску полиамида, должен быть нетоксичным, не иметь запаха, обладать низкой летучестью.
Предшествующий уровень техники в области пластификаторов характеризуется следующими Патентами и Опубликованными Заявками США: 5777014; 6118012; 6706815; 2004/0001948 и 2004/0198909.
Патент США 5294644 описывает поверхностно-активные лактамы, которые обладают особо выраженной поверхностной активностью для использования в качестве добавок к активным органическим соединениям.
Известна полимерная композиция для покрытия полов, содержащая отходы ПВХ-пластиката, минеральный наполнитель-каолин, канифоль, инденкумароновую смолу, диалкилфталат и полиэтиленимин, добавляемый с целью увеличения износостойкости.
Недостатком этой композиции является присутствие аминопроизводных, ускоряющих разложение полимера, что создает трудности при переработке и ухудшает качество изделий.
Изделия обладают хрупкостью и непригодны для изготовления деталей обуви.
Известна полимерная композиция на основе ПВХ, в состав которой для увеличения износостойкости вводят обогащенный мелкозернистый кварцевый концентрат с размером частиц 0,1-0,2 мм.
Ближайшим техническим решением к предлагаемому является композиция на основе пластифицированного ПВХ. Композиция содержит барий-кадмиевые и эпоксидные стабилизаторы, пластификаторы и смазки. В качестве пластификаторов применяют диоктилфталаты. Однако стойкость таких материалов к абразивному износу сравнительно невысока (1,4-1,9 мг/м).
Таким образом, целью настоящего изобретения является обеспечение длительной пластификации с целью придания эластичности композициям на основе вторичного текстиля (нейлона), отличающаяся тем, что, с целью повышения стойкости к абразивному износу, она дополнительно содержит гликоль, а так же с целью стабилизации к температурному воздействию (до 200°С) вводится добавка антипирена. Добавка фосфата аммония ставит целью придание огнезащитных свойств композиции из вторичного текстиля, полученного от переработки крупногабаритных шин большегрузной карьерной техники.
Другая цель настоящего изобретения состоит в том, чтобы обеспечить указанные композиции на основе вторичного текстиля (нейлона) в целях применения для изготовления каплеуловителей для градирен, втулок для автомобильной промышленности, вкладышей для промышленных станков и технологического оборудования, фурнитуры для швейного производства, подошв для обуви.
СУЩНОСТЬ ИЗОБРЕТЕНИЯ
КОМПОЗИЦИЯ НА ОСНОВЕ ВТОРИЧНОГО НЕЙЛОНА
4
30
Настоящее изобретение относится к пластифицированным композициям на основе вторичного текстиля (нейлона) и, в частности, к устойчивым композициям на основе вторичного полиамида для изготовления изделий, включающим пластификатор, стабилизаторы стеарат бария, стеарат кадмия и стеариновую кислоту, отличающаяся тем, что, с целью повышения стойкости к абразивному износу, присутствующий в количестве, достаточном для придания определенных технических характеристик. Устойчивая пластифицированная композиция на основе вторичного полимера для изготовления подошв для обуви включает алкил-пирролидон с линейной, разветвленной или циклической С-С-алкильной группой, присутствующий в количестве 50 частей на сто частей полимера, достаточном для пластификации указанного ПВХ до гибкого состояния.
Изделие характеризуется значением твердости по Шору (шкала А)<100 и находится в форме каплеуловителей для градирен, втулок для автомобильной промышленности, вкладышей для промышленных станков и технологического оборудования, фурнитуры для швейного производства, подошв для обуви.
Известны полимерные материалы, термостабилизация которых осуществляется введением в полимерную систему темостабилйзаторов в виде сажи. Сажа - эффективный стабилизатор против старения термопластов особенно полиамидов, каким является вторичный текстиль (нейлон), значительно улучшающая устойчивость материала в атмосферных условиях. Вместе с тем при температуре свыше 200°С сажа может снижать термостабильность полимеров и зачастую даже ускорять процессы термоокислительной деструкции. Поставленная цель достигается тем, что полимерная композиция содержит угольную пыль (фракция 1,5-20 мкм), с зольностью до 5%.
ПОДРОБНОЕ ОПИСАНИЕ ИЗОБРЕТЕНИЯ
КОМПОЗИЦИЯ НА ОСНОВЕ ВТОРИЧНОГО НЕЙЛОНА
Цель изобретения повышение стойкости материалов к огневому воздействию, абразивному износу, стабилизации к температурному воздействию.
Поставленная цель достигается тем, что предлагаемая композиция для изготовления изделий, содержащая вторичный текстиль, пластификатор-смазку и смесь стабилизаторов стеараты бария и кадмия дополнительно содержит гликоль и угольную пыль.
Вторичный текстиль - нейлон
100
Пластификатор
от 5 до 50
Стеарат бария
от 0,4 до 1,8
Стеарат кадмия
от 0,4 до 1,8
Стеариновая кислота
от 0,09 до 0,8
Гликоль
от 0,9 до 10
Угольная пыль фракции
1,5-20 мкм
Фосфат аммония
от 0,4 до 1
В качестве пластификатора используют смесь диоктилфталата и диоктиладипинат. Введение в состав предлагаемой полиамидной композиции из вторичного текстиля (нейлона) гликоля, применяемое в смеси с пластификатором позволяет увеличить стойкость композиции, без ухудшения ее физико-механических свойств, а также стабилизации к температурному воздействию (до 200°С).
При необходимости, с целью придания усиленных огнезащитных свойств, вторичный текстиль, полученный от переработки крупногабаритных шин большегрузной карьерной техники подвергают пропитке раствором огнестойкого состава на основе формальдегида с концентрацией его в растворе 150 г/л, с добавлением карбамида в концентрации 185 г/л в растворе.
Изделие характеризуется значением твердости по Шору (шкала А)<100 и находится в форме каплеуловителей для градирен, втулок для автомобильной промышленности, вкладышей для промышленных станков и технологического оборудования, фурнитуры для швейного производства, подошв для обуви. Нейлон широко применяется в промышленности для изготовления вкладышей, втулок, и других изделий. Превосходные антифрикционные свойства позволяют применять эту группу полиамидов в парах трения при недостаточной смазке или вовсе без смазки. Нейлон не поддается воздействию щелочей, слабых растворов кислот и соленой воды и не растворяется в большинстве органических растворителей.
Технический результат - получение пластификации вторичного текстиля (нейлона) с целью придания композициям на основе вторичного текстиля (нейлона) для изготовления изделий установленной пластичности и стабилизации к температурному воздействию (до 200°С).
Документы, со ссылками на патент
RU 2355716 C2 2009.05.20 КРАЙНЕР Эдвард (us)
Стабилизирующая система для галогенсодержащих полимеров
Похожие документы
RU 2247087 C2 2005.02.27 Мальцев В.В. Полимерная композиция
SU 1052519 A1 1983.11.07 Баталова Галина Васильевна Полимерная композиция
RU 2220168 С2 2003.12.27 Малышева Татьяна Леонидовна Полимерная композиция
RU 2338762 C1 2008.11.20 Черняков Андрей Валерьевич Связующее для армированных пластиков
RU 2227147 C2 2004.04.20 Малышева Татьяна Леонидовна Способ получения композитов на основе хлорвиниловых полимеров и полиуретанов
SU 973570 A1 1982.11.15 Заводчикова Наталия Никифоровна Полимерная композиция
SU 683210 A1 1981.06.30 Штаркман Б.П. Полимерная композиция.